ГРЕБЕНЧАТЫЕ ПОЛИМЕРЫ В КАЧЕСТВЕ ДИСПЕРГАТОРОВ ДЛЯ АКТИВИРОВАННЫХ ЩЕЛОЧЬЮ СВЯЗУЮЩИХ ВЕЩЕСТВ

1. Применение гребенчатого полимера KP в качестве диспергатора в связующей композиции, содержащей щелочную активирующую добавку, притом, что активирующая добавка является подходящей, в частности, для активирования латентного гидравлического и/или пуццоланового связующего, и притом, что гребенчатый полимер KP имеет основную цепь полимера, состоящую из множественных мономеров основной цепи и имеет множество полимерных боковых цепей, каждая состоит из множества мономерных боковых цепей и связана с основной цепью и притом, что, по меньшей мере, часть мономеров основной цепи имеют одну или больше ионогенных групп, отличающееся тем, что структурная константа К гребенчатого полимера KP, которая определена как
является, по меньшей мере, равным 70,
где n означает среднее количество боковых цепей на молекулу гребенчатого полимера,
N означает среднее количество мономеров основной цепи на боковую, цепь,
P означает среднее количество мономеров боковой цепи на боковую цепь и
z представляет среднее количество ионогенных групп на мономер основной цепи без боковой цепи.
2. Применение по п. 1, отличающееся тем, что связующая композиция содержит или состоит из латентного гидравлического и/или пуццоланового связующего.
3. Применение по п. 2, отличающееся тем, что латентное гидравлическое и/или пуццолановое связующее содержит кварцевую пыль, зольную пыль, пуццолан и/или шлак.
4. Применение по п. 2, отличающееся тем, что связующая композиция содержит 5-95 мас.  %, в частности 15-50 мас.  %, особенно предпочтительно 20-40 мас.  % латентного гидравлического и/или пуццоланового связующего, а также 5-95 мас. %, предпочтительно 60-80 мас. % гидравлического связующего, в частности цемент.
5. Применение по п. 3, отличающееся тем, что связующая композиция содержит 5-95 мас. %, в частности 15-50 мас. %, особенно предпочтительно 20-40 мас. % латентного гидравлического и/или пуццоланового связующего, а также 5-95 мас. %, предпочтительно 60-80 мас. % гидравлического связующего, в частности цемент.
6. Применение по п. 1, отличающееся тем, что концентрация активирующей добавки составляет 0.001-5 мас. %, предпочтительно 0.1-1.5 мас. %, основанной на массе связующего.
2
3
2
4
7. Применение по п. 1, отличающееся тем, что активирующий агент содержит гидроксид щелочного металла, карбонат щелочного металла и/или сульфат щелочного металла, в частности NaOH, КОН, NaCO и/или NaSO.
8. Применение по п. 1, отличающееся тем, что основная цепь полимера включает или содержит полимеризованные звенья акриловой кислоты, звенья метакриловой кислоты и/или звенья малеиновой кислоты.
9. Применение по п. 1, отличающееся тем, что основная цепь полимера включает или содержит полимеризованные винильные, аллильные и/или изопренильные эфирные соединения.
2
4
10. Применение по п. 1, отличающееся тем, что полимерные боковые цепи содержат полиэфиры, в частности от C до C полиалкиленоксиды.
11. Применение по п. 1, отличающееся тем, что полимерные боковые цепи являются связанными с основной цепью полимера, по меньшей мере, частично с помощью сложноэфирной, эфирной и/или амидной группы.
12. Применение по п. 1, отличающееся тем, что:
a) среднее общее число свободных кислотных групп, в частности COOH групп, их анионов и солей, к
b) среднему количеству боковых цепей на молекулу гребенчатого полимера (n),
находится в диапазоне 2-5, в частности 3-4.
13. Применение по любому из пп. 1-12, отличающееся тем, что гребенчатый полимер KP имеет или состоит из следующих звеньев подструктуры:
1
a) n звенья подструктуры S1 формулы (I):
2
b) n звенья подструктуры S2 формулы (II):
3
c) n звенья подструктуры S3 формулы (III):
4
d) n звенья подструктуры S4 формулы (IV):
5
e) необязательно, n звенья, по меньшей мере, одно дополнительное звено подструктуры S5;
1
2
3
2
притом, что каждый R, R и R, независимо друг от друга представляет собой H, COOM, CHCOOM или алкильную группу с от 1 до 5 атомов углерода,
4
2
2
2
2
каждый R, независимо друг от друга представляет собой -COOM, -CHCOOM, -SO-OM, -O-PO(OM) и/или -PO(OM);
3
4
или где R с R образует кольцо с получением -CO-O-CO-;
где M означает H, щелочной металл, щелочноземельный металл, аммоний, катион аммония, органическое соединение аммония или их смесь;
и притом, что дополнительно:
q=0, 1 или 2;
каждый Q, независимо друг от друга представляет собой -O-, -NH- и/или -HC=N-,
и s=0 или 1;
2
4
каждый A, независимо друг от друга, означает от C до C алкилена с t=2-300;
5
1
20
каждый R, независимо друг от друга представляет собой H, от C до C алкильную группу, циклогексильную группу или алкиларильную группу;
6
5
1
20
t
каждый R, независимо друг от друга представляет собой от C до C алкильную группу, циклоалкильную группу, алкиларильную группу или -[AO]-R;
7
8
9
10
11
12
2
каждый R независимо друг от друга означает -NH, -NRR, -ORNRR,
8
9
1
20
где R и R независимо друг от друга означает от C до C алкильную группу, циклоалкильную группу, алкиларильную группу или арильную группу,
3
2
2
3
2
3
3
2
или гидроксиалкильную группу или ацетоксиэтильную (CH-CO-O-CH-CH-) группу или гидроксиизопропильную (HO-CH(CH)-CH-) группу или ацетоксиизопропильную группу (CH-CO-O-CH(CH)-CH-);
8
9
или R и R вместе формируют кольцо, в котором атом азота является частью, с тем, чтобы сформировать кольцо морфолина или имидазолина;
10
2
4
R представляет собой C-C алкиленовую группу,
11
12
1
20
R и R, независимо друг от друга, представляют собой каждый от C до C алкильную группу, циклоалкильную группу, алкиларильную
1
2
3
4
5
группу, арильную группу или гидроксиалкильную группу, и где n, n, n, n и n означают среднее количество соответствующих звеньев подструктуры S1, S2, S3, S4 и S5 в молекуле гребенчатого полимера KP, с
1
2
3
4
5
n/n/n/n/n=(0.1-0.9)/(0.1-0.9)/(0-0.8)/(0-0.8)/(0-0.8).
n
n
14. Применение по любому из пп. 1-12, отличающееся тем, что среднечисловой общий вес M гребенчатого полимера KP составляет 1000-20000 г/моль, в частности 5000-15000 г/моль и/или отличающееся тем, что среднечисловой общий вес M боковых цепей составляет 500-5000 г/моль, в частности 800-3000 г/моль, более предпочтительно 1000-2000 г/моль.
n
n
15. Применение по п. 13, отличающееся тем, что среднечисловой общий вес Mгребенчатого полимера KP составляет 1000-20000 г/моль, в частности 5000-15000 г/моль и/или отличающееся тем, что среднечисловой общий вес Mбоковых цепей составляет 500-5000 г/моль, в частности 800-3000 г/моль, более предпочтительно 1000-2000 г/моль.
16. Применение по любому из пп. 1-12 или 15, отличающееся тем, что n=2-50, N=2-10 и/или P=10-100 и/или P=10-100, притом, что предпочтительно n=3-10, N=3-6 и/или P=20-50.
17. Применение по п. 13, отличающееся тем, что n=2-50, N=2-10 и/или P=10-100 и/или P=10-100, притом, что предпочтительно n=3-10, N=3-6 и/или P=20-50.
18. Применение по п. 14, отличающееся тем, что n=2-50, N=2-10 и/или P=10-100 и/или P=10-100, притом, что предпочтительно n=3-10, N=3-6 и/или P=20-50.
19. Связующая композиция, содержащая минеральное связующее и щелочную активирующую добавку, а также гребенчатый полимер KP, который определен в одном из пп. 1-18, притом, что латентное гидравлическое и/или пуццолановое связующее, в частности, также является в нем присутствующим.
20. Способ получения связующей композиции по п. 19, притом, что минеральное связующее, в частности содержащее латентное гидравлическое и/или пуццолановое связующее, смешивают с гребенчатым полимером KP, определенным в любом из пп. 1-18, и с щелочной активирующей добавкой.
21. Формованное изделие, получаемое путем отверждения связующей композиции по п. 19 после добавления воды.